【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
帯電防止剤であって、
（ａ）式：
+Ｎ［（Ｒ1）4-y］［［ＰＯＡ］Ｒ2］y
によって表され、上式中、ＰＯＡがホモポリマーまたは、ランダム、ブロック、または交互コポリマーであり、ＰＯＡが、式（（ＣＨ2）m'ＣＨ（Ｒ3）Ｏ）によって表される２〜５０の単位を含み、式中、各単位が独立してｍ'およびＲ3を有し、
ｍ'が、１〜４の整数であり、
Ｒ3が独立して、水素または低級アルキル基であり、
Ｒ1が独立して、アルキル、脂環式、アリール、アルキル脂環式、アリール脂環式、または脂環式アリール基であり、場合により１個以上のヘテロ原子を含有してよく、
Ｒ2が独立して、水素、アルキル、脂環式、アリール、アルキル脂環式、アリール脂環式、または脂環式アリール基であり、場合により１個以上のヘテロ原子を含有してよく、
ｙが１〜４の整数である、少なくとも１つのカチオンと、
（ｂ）以下の式：
【化１】
2005508427.tif 000001
の１つによって表され、上式中、Ｒfが独立して、１〜１２個の炭素原子を有するペルフルオロアルキル、フルオロアルキルまたはフルオロアリール基であり、Ｒf2が独立して、１〜１０個の炭素原子を有するペルフルオロアルキレン、フルオロアルキレン、またはフルオロアリーレン基である、フッ素化アニオンと、
からなるポリマー塩を含む帯電防止剤。
【請求項２】
Ｒ1が１〜２０個の炭素原子を含み、Ｒ2が水素であるか、または１〜１０個の炭素原子を含み、Ｒ3が水素であるか、または１〜４個の炭素原子を含み、Ｒfが環状であり、前記アニオンが、ペルフルオロアルカンスルホネート、フルオロアリールスルホネート、ヘテロ原子含有フルオロアルカンスルホネート、二官能性フルオロアルカンスルホネート、二官能性フルオロアリールスルホネート、およびそれらの混合物からなる群から選択され、前記カチオンが、
［（Ｃ12Ｈ25）Ｎ+（ＣＨ3）［（ＣＨ2ＣＨ2Ｏ）mＨ］［（ＣＨ2ＣＨ2Ｏ）nＨ］］；（ｍ＋ｎ＝１５）、
［（Ｃ6Ｈ5ＣＨ2）Ｎ+（ＣＨ3）［（ＣＨ2ＣＨ2Ｏ）mＨ］［（ＣＨ2ＣＨ2Ｏ）nＨ］］；（ｍ＋ｎ＝１５）、式中、Ｃ6Ｈ5ＣＨ2＝ベンジル、
［（Ｃ18Ｈ37）Ｎ+（ＣＨ3）［（ＣＨ2ＣＨ2Ｏ）mＨ］［（ＣＨ2ＣＨ2Ｏ）nＨ］］；（ｍ＋ｎ＝１５）、
［（Ｃ18Ｈ37）Ｎ+（ＣＨ3）［（ＣＨ2ＣＨＯ）mＨ］［（ＣＨ2ＣＨＣＨ3Ｏ）nＨ］］；（ｍ＋ｎ＝１５）、
［（Ｃ12Ｈ25）Ｎ+（ＣＨ3）［（ＣＨ2ＣＨ2Ｏ）mＨ］［（ＣＨ2ＣＨ2Ｏ）nＨ］］；（ｍ＋ｎ＝５）、
［（Ｃ12Ｈ25）Ｎ+（ＣＨ3）2［（ＣＨ2ＣＨＣＨ3Ｏ）mＨ］］；（ｍ＝１５）、
［（Ｃ12Ｈ25）Ｎ+（ＣＨ3）2［（ＣＨ2ＣＨ2ＣＨ2ＣＨ2Ｏ）mＨ］］；（ｍ＝１５）、
［（Ｃ12Ｈ25）Ｎ+（ＣＨ3）2［（ＣＨ2ＣＨ2Ｏ）mＨ］］；（ｍ＝１５）、
［（Ｃ8Ｈ17）Ｎ+（ＣＨ3）2［（ＣＨ2ＣＨ2Ｏ）mＨ］］；（ｍ＝８）、
［（Ｃ12Ｈ25）Ｎ+［（ＣＨ2ＣＨ2Ｏ）mＨ］［（ＣＨ2ＣＨ2Ｏ）nＨ］［（ＣＨ2ＣＨ2Ｏ）oＨ］］；（ｍ＋ｎ＋ｏ＝１５）、および
［Ｎ+［（ＣＨ2ＣＨ2Ｏ）mＨ］［（ＣＨ2ＣＨ2Ｏ）nＨ］［（ＣＨ2ＣＨ2Ｏ）oＨ］［（ＣＨ2ＣＨ2Ｏ）pＨ］］；（ｍ＋ｎ＋ｏ＋ｐ＝２０）、
からなる群から選択され、上式中、ポリオキシアルキレン部分の数がおよその数である、請求項１に記載の帯電防止剤。
【請求項３】
請求項１又は２に記載の帯電防止剤でコートされた絶縁材を含む物品。
【請求項４】
（ａ）請求項１又は２に記載の帯電防止剤と、
（ｂ）少なくとも１つの絶縁材と、を含む帯電防止組成物。
【請求項５】
（ａ）（ｉ）請求項１又は２に記載の帯電防止剤と、
（ｉｉ）少なくとも１つの絶縁材とを配合する工程と、
（ｂ）得られた配合物を溶融加工する工程とを含む、帯電防止組成物の製造方法。
【手続補正２】
【補正対象書類名】明細書
【補正対象項目名】００１２
【補正方法】変更
【補正の内容】
【００１２】
有利には、本発明は、良好な帯電防止特性を示すと共に溶融加工可能である帯電防止剤を提供する。簡潔にいうと、１つの態様において、本発明は、少なくとも１つのポリマー塩を含む帯電防止剤を提供する。この塩は、単一のアンモニウム中心に結合した少なくとも１つのポリオキシアルキレン（ＰＯＡ）部分を有する少なくとも１つのカチオンと、フッ素化アニオンと、からなる。前記カチオンは、以下の式：
+Ｎ［（Ｒ1）4-y］［［ＰＯＡ］Ｒ2］y
によって表され、上式中、ＰＯＡがホモポリマーか、または、ランダム、ブロック、または交互コポリマーであり、ＰＯＡが、式（（ＣＨ2）m'ＣＨ（Ｒ3）Ｏ）によって表される２〜５０の単位を含み、式中、各単位が独立して、１〜４の整数であるｍ'、およびＲ3を有する。Ｒ3が独立して、水素または低級アルキル基（すなわち、１〜４個の炭素原子を含有する）である。Ｒ1が独立して、アルキル、脂環式、アリール、アルキル脂環式、アリール脂環式、または脂環式アリール基であり、場合により１個以上のヘテロ原子（例えば、硫黄、窒素、酸素、塩素、臭素、またはフッ素）を含有してよい。Ｒ2が独立して、水素、アルキル、脂環式、アリール、アルキル脂環式、アリール脂環式、または脂環式アリール基であり、場合により１個以上のヘテロ原子（例えば、硫黄、窒素、酸素、塩素、臭素、またはフッ素）を含有してよい。そして、ｙが１〜４の整数である。
【手続補正３】
【補正対象書類名】明細書
【補正対象項目名】００１５
【補正方法】変更
【補正の内容】
【００１５】
前記カチオンは、以下の式：
+Ｎ［（Ｒ1）4-y］［［ＰＯＡ］Ｒ2］y
によって表され、上式中、ＰＯＡがホモポリマーか、または、ランダム、ブロック、または交互コポリマーであり、ＰＯＡが、式（（ＣＨ2）m'ＣＨ（Ｒ3）Ｏ）によって表される２〜５０の単位を含み、式中、各単位が独立して、１〜４の整数であるｍ'、およびＲ3を有する。Ｒ3が独立して、水素または低級アルキル基（すなわち、１〜４個の炭素原子を含有する）である。Ｒ1が独立して、アルキル、脂環式、アリール、アルキル脂環式、アリール脂環式、または脂環式アリール基であり、場合により１個以上のヘテロ原子（例えば、硫黄、窒素、酸素、塩素、臭素、またはフッ素）を含有してよい。Ｒ2が独立して、水素、アルキル、脂環式、アリール、アルキル脂環式、アリール脂環式、または脂環式アリール基であり、場合により１個以上のヘテロ原子（例えば、硫黄、窒素、酸素、塩素、臭素、またはフッ素）を含有してよい。そして、ｙが１〜４の整数である。
【手続補正４】
【補正対象書類名】明細書
【補正対象項目名】００１８
【補正方法】変更
【補正の内容】
【００１８】
前記カチオンは、以下の式：
+Ｎ［（Ｒ1）4-y］［［ＰＯＡ］Ｒ2］y
によって表され、上式中、ＰＯＡがホモポリマーか、または、ランダム、ブロック、または交互コポリマーであり、ＰＯＡが、式（（ＣＨ2）m'ＣＨ（Ｒ3）Ｏ）によって表される２〜５０の単位を含み、式中、各単位が独立して、１〜４の整数であるｍ'、およびＲ3を有する。Ｒ3が独立して、水素または低級アルキル基（すなわち、１〜４個の炭素原子を含有する）である。Ｒ1が独立して、アルキル、脂環式、アリール、アルキル脂環式、アリール脂環式、または脂環式アリール基であり、場合により１個以上のヘテロ原子（例えば、硫黄、窒素、酸素、塩素、臭素、またはフッ素）を含有してよい。Ｒ2が独立して、水素、アルキル、脂環式、アリール、アルキル脂環式、アリール脂環式、または脂環式アリール基であり、場合により１個以上のヘテロ原子（例えば、硫黄、窒素、酸素、塩素、臭素、またはフッ素）を含有してよい。そして、ｙが１〜４の整数である。
【手続補正５】
【補正対象書類名】明細書
【補正対象項目名】００３０
【補正方法】変更
【補正の内容】
【００３０】
特定のカチオンの例には、以下：
［（Ｃ12Ｈ25）Ｎ+（ＣＨ3）［（ＣＨ2ＣＨ2Ｏ）mＨ］［（ＣＨ2ＣＨ2Ｏ）nＨ］］；（ｍ＋ｎ＝１５）、
［（Ｃ6Ｈ5ＣＨ2）Ｎ+（ＣＨ3）［（ＣＨ2ＣＨ2Ｏ）mＨ］［（ＣＨ2ＣＨ2Ｏ）nＨ］］；（ｍ＋ｎ＝１５）、式中、Ｃ6Ｈ5ＣＨ2＝ベンジル、
［（Ｃ18Ｈ37）Ｎ+（ＣＨ3）［（ＣＨ2ＣＨ2Ｏ）mＨ］［（ＣＨ2ＣＨ2Ｏ）nＨ］］；（ｍ＋ｎ＝１５）、
［（Ｃ18Ｈ37）Ｎ+（ＣＨ3）［（ＣＨ2ＣＨＯ）mＨ］［（ＣＨ2ＣＨＣＨ3Ｏ）nＨ］］；（ｍ＋ｎ＝１５）、
［（Ｃ12Ｈ25）Ｎ+（ＣＨ3）［（ＣＨ2ＣＨ2Ｏ）mＨ］［（ＣＨ2ＣＨ2Ｏ）nＨ］］；（ｍ＋ｎ＝５）、
［（Ｃ12Ｈ25）Ｎ+（ＣＨ3）2［（ＣＨ2ＣＨＣＨ3Ｏ）mＨ］］；（ｍ＝１５）、
［（Ｃ12Ｈ25）Ｎ+（ＣＨ3）2［（ＣＨ2ＣＨ2ＣＨ2ＣＨ2Ｏ）mＨ］］；（ｍ＝１５）、
［（Ｃ12Ｈ25）Ｎ+（ＣＨ3）2［（ＣＨ2ＣＨ2Ｏ）mＨ］］；（ｍ＝１５）、
［（Ｃ8Ｈ17）Ｎ+（ＣＨ3）2［（ＣＨ2ＣＨ2Ｏ）mＨ］］；（ｍ＝８）、
［（Ｃ12Ｈ25）Ｎ+［（ＣＨ2ＣＨ2Ｏ）mＨ］［（ＣＨ2ＣＨ2Ｏ）nＨ］［（ＣＨ2ＣＨ2Ｏ）oＨ］］；（ｍ＋ｎ＋ｏ＝１５）、および
［Ｎ+［（ＣＨ2ＣＨ2Ｏ）mＨ］［（ＣＨ2ＣＨ2Ｏ）nＨ］［（ＣＨ2ＣＨ2Ｏ）oＨ］［（ＣＨ2ＣＨ2Ｏ）pＨ］］；（ｍ＋ｎ＋ｏ＋ｐ＝２０）
の例があるがそれらに制限されず、ＰＯＡの反復単位の数がおよその数である。
【手続補正６】
【補正対象書類名】明細書
【補正対象項目名】００３８
【補正方法】変更
【補正の内容】
【００３８】
本発明の静電防止剤は、以下の式：
［+Ｎ［（Ｒ1）4-y］［［ＰＯＡ］Ｒ2］y］u［Ｘ-］
によって表され、上式中、ＰＯＡがホモポリマーか、または、ランダム、ブロック、または交互コポリマーであり、ＰＯＡが、式（（ＣＨ2）m'ＣＨ（Ｒ3）Ｏ）によって表される２〜５０の単位を含み、式中、各単位が独立して、１〜４の整数であるｍ'、およびＲ3を有する。Ｒ3が独立して、水素または低級アルキル基（すなわち、１〜４個の炭素原子を含有する）である。Ｒ1が独立して、アルキル、脂環式、アリール、アルキル脂環式、アリール脂環式、または脂環式アリール基であり、場合により１個以上のヘテロ原子（例えば、硫黄、窒素、酸素、塩素、臭素、またはフッ素）を含有してよい。Ｒ2が独立して、水素、アルキル、脂環式、アリール、アルキル脂環式、アリール脂環式、または脂環式アリール基であり、場合により１個以上のヘテロ原子（例えば、硫黄、窒素、酸素、塩素、臭素、またはフッ素）を含有してよい。そして、ｙが１〜４の整数であり、ｕが１〜２の整数である。Ｘが、上記の式（１）または（２）に記載したフッ素化アニオンである。フッ素化アニオンが一官能性である場合、ｕが１であり、フッ素化アニオンが二官能性である場合、ｕが２である。
【手続補正７】
【補正対象書類名】明細書
【補正対象項目名】００４０
【補正方法】変更
【補正の内容】
【００４０】
有用な静電防止剤の代表例には、以下：
［（Ｃ12Ｈ25）Ｎ+（ＣＨ3）［（ＣＨ2ＣＨ2Ｏ）mＨ］［（ＣＨ2ＣＨ2Ｏ）nＨ］］［-Ｏ3ＳＣＦ3］；（ｍ＋ｎ＝１５）、
［（Ｃ12Ｈ25）Ｎ+（ＣＨ3）［（ＣＨ2ＣＨ2Ｏ）mＨ］［（ＣＨ2ＣＨ2Ｏ）nＨ］］［-Ｏ3ＳＣ4Ｆ9］；（ｍ＋ｎ＝１５）、
［（Ｃ6Ｈ5ＣＨ2）Ｎ+（ＣＨ3）［（ＣＨ2ＣＨ2Ｏ）mＨ］［（ＣＨ2ＣＨ2Ｏ）nＨ］］［-Ｏ3ＳＣ4Ｆ9］；（ｍ＋ｎ＝１５）、式中、Ｃ6Ｈ5ＣＨ2＝ベンジル、
［（Ｃ18Ｈ37）Ｎ+（ＣＨ3）［（ＣＨ2ＣＨ2Ｏ）mＨ］［（ＣＨ2ＣＨ2Ｏ）nＨ］］［-Ｏ3ＳＣＦ3］；（ｍ＋ｎ＝１５）、
［（Ｃ18Ｈ37）Ｎ+（ＣＨ3）［（ＣＨ2ＣＨ2Ｏ）mＨ］［（ＣＨ2ＣＨ2Ｏ）nＨ］］［-Ｏ3ＳＣ4Ｆ9］；（ｍ＋ｎ＝１５）、
［（Ｃ18Ｈ37）Ｎ+（ＣＨ3）［（ＣＨ2ＣＨＯ）mＨ］［（ＣＨ2ＣＨＣＨ3Ｏ）nＨ］］［-Ｏ3ＳＣ4Ｆ9］；（ｍ＋ｎ＝１５）、
［（Ｃ12Ｈ25）Ｎ+ＣＨ3］［（ＣＨ2ＣＨ2Ｏ）mＨ］［（ＣＨ2ＣＨ2Ｏ）nＨ］］［-Ｏ3ＳＣＦ3］；（ｍ＋ｎ＝５）、
［（Ｃ8Ｈ17）Ｎ+（ＣＨ3）2［（ＣＨ2ＣＨ2Ｏ）mＨ］］［-Ｏ3ＳＣＦ3］；（ｍ＝１５）、
［（Ｃ8Ｈ17）Ｎ+（ＣＨ3）2［（ＣＨ2ＣＨ2Ｏ）mＨ］］［-Ｏ3ＳＣ4Ｆ9］；（ｍ＝１５）、
［（Ｃ12Ｈ25）Ｎ+（ＣＨ3）2［（ＣＨ2ＣＨＣＨ3Ｏ）mＨ］］［-Ｏ3ＳＣＦ3］；（ｍ＝１５）、
［（Ｃ12Ｈ25）Ｎ+（ＣＨ3）2［（ＣＨ2ＣＨ2ＣＨ2ＣＨ2Ｏ）mＨ］］［-Ｏ3ＳＣＦ3］；（ｍ＝１５）、
［（Ｃ12Ｈ25）Ｎ+（ＣＨ3）2［（ＣＨ2ＣＨ2Ｏ）mＨ］］［-Ｏ3ＳＣＦ3］；（ｍ＝１５）、
［（Ｃ8Ｈ17）Ｎ+（ＣＨ3）2［（ＣＨ2ＣＨ2Ｏ）mＨ］］［-Ｏ3ＳＣＦ3］；（ｍ＝８）、
［（Ｃ12Ｈ25）Ｎ+［（ＣＨ2ＣＨ2Ｏ）mＨ］［（ＣＨ2ＣＨ2Ｏ）nＨ］［（ＣＨ2ＣＨ2Ｏ）oＨ］］［-Ｏ3ＳＣＦ3］；（ｍ＋ｎ＋ｏ＝１５）、
［（Ｃ12Ｈ25）Ｎ+［（ＣＨ2ＣＨ2Ｏ）mＨ］［（ＣＨ2ＣＨ2Ｏ）nＨ］［（ＣＨ2ＣＨ2Ｏ）oＨ］］［-Ｏ3ＳＣ4Ｆ9］；（ｍ＋ｎ＋ｏ＝１５）、
［Ｎ+［（ＣＨ2ＣＨ2Ｏ）mＨ］［（ＣＨ2ＣＨ2Ｏ）nＨ］［（ＣＨ2ＣＨ2Ｏ）oＨ］［（ＣＨ2ＣＨ2Ｏ）pＨ］］［-Ｏ3ＳＣＦ3］；（ｍ＋ｎ＋ｏ＋ｐ＝２０）、
［（Ｃ12Ｈ25）Ｎ+（ＣＨ3）［（ＣＨ2ＣＨ2Ｏ）mＨ］［（ＣＨ2ＣＨ2Ｏ）nＨ］］2［-Ｏ3ＳＣＦ2ＣＦ2ＣＦ2ＳＯ3_］；（ｍ＋ｎ＝１５）、
［（Ｃ12Ｈ25）Ｎ+（ＣＨ3）［（ＣＨ2ＣＨ2Ｏ）mＨ］［（ＣＨ2ＣＨ2Ｏ）nＨ］］2［-Ｏ3ＳＣＦ2ＣＦ2Ｎ（ＣＦ2ＣＦ2）2ＮＣＦ2ＣＦ2ＳＯ3-］；（ｍ＋ｎ＝１５）、
［（Ｃ12Ｈ25）Ｎ+（ＣＨ3）［（ＣＨ2ＣＨ2Ｏ）mＨ］［（ＣＨ2ＣＨ2Ｏ）nＨ］］［-Ｏ3ＳＣ6Ｈ4ＣＦ3］；（ｍ＋ｎ＝１５）、
［（Ｃ12Ｈ25）Ｎ+（ＣＨ3）［（ＣＨ2ＣＨ2Ｏ）mＨ］［（ＣＨ2ＣＨ2Ｏ）nＨ］］［-Ｏ3ＳＣ6Ｆ5］；（ｍ＋ｎ＝１５）、および
［（Ｃ12Ｈ25）Ｎ+（ＣＨ3）［（ＣＨ2ＣＨ2Ｏ）mＨ］［（ＣＨ2ＣＨ2Ｏ）nＨ］］2［-Ｏ3ＳＣ6Ｆ4ＳＯ3-］；（ｍ＋ｎ＝１５）
の例があるがそれらに制限されず、ＰＯＡの反復単位の数がおよその数である。
【手続補正８】
【補正対象書類名】明細書
【補正対象項目名】００６３
【補正方法】変更
【補正の内容】
【００６３】
【表１】
2005508427.tif 000002
【手続補正９】
【補正対象書類名】明細書
【補正対象項目名】００６７
【補正方法】変更
【補正の内容】
【００６７】
静電荷散逸試験のための静電防止剤の製造と特性解析
静電防止剤１
［（Ｃ12Ｈ25）Ｎ+（ＣＨ3）［（ＣＨ2ＣＨ2Ｏ）mＨ］［（ＣＨ2ＣＨ2Ｏ）nＨ］］［-ＯＳＯ2ＣＦ3］；（ｍ＋ｎ＝１５）の製造
機械撹拌機を備えた１リットルのフラスコに、リチウムトリフレートの７２％水溶液（４５．１８グラム）および１２０．０ｍＬの水を入れた。この撹拌された溶液に、エトクアドTM（ＥＴＨＯＱＵＡＤTM）Ｃ／２５を２００．０グラム、７分にわたって滴下漏斗によって添加した。得られた混合物を１．５時間、室温で撹拌し、分液漏斗に移し、メチレンクロリド（４００ｍＬ）を添加して所望の生成物を抽出した。メチレンクロリド有機相を水（１５０ｍＬ）で洗浄した。前記有機相を１Ｌの丸底フラスコ中に集め、１時間、アスピレータによる減圧下、６０℃で濃縮させ、次いで、１時間、アスピレータによる減圧下、１１０℃で濃縮し、褐色の粘性生成物２０５．２ｇ（９６％の収量）をもたらした。この生成物を1Ｈおよび13Ｃ  ＮＭＲによっておよび熱重量分析（１０℃／分の温度傾斜率において室温から分解まで）によって特性決定した。
【手続補正１０】
【補正対象書類名】明細書
【補正対象項目名】００６８
【補正方法】変更
【補正の内容】
【００６８】
静電防止剤２
［（Ｃ12Ｈ25）Ｎ+（ＣＨ3）［（ＣＨ2ＣＨ2Ｏ）mＨ］［（ＣＨ2ＣＨ2Ｏ）nＨ］］［-Ｏ3ＳＣ4Ｆ9］；（ｍ＋ｎ＝１５）の製造
静電防止剤２を静電防止剤１の製造と同様にして製造したが、ただし、１リットルのフラスコに、リチウムノナフレート３０．６グラムおよび水１２５．０グラム、エトクアド（ＥＴＨＯＱＵＡＤTM）Ｃ／２５を９５．８９グラム、１５分にわたって添加し、２００グラムのメチレンクロリドで抽出した。有機層が生成物１０９．９６グラム（９３％の収量）の収量をもたらし、それを1Ｈおよび13Ｃ  ＮＭＲおよび熱重量分析によって特性決定した。
【手続補正１１】
【補正対象書類名】明細書
【補正対象項目名】００６９
【補正方法】変更
【補正の内容】
【００６９】
静電防止剤３
［（Ｃ18Ｈ37）Ｎ+（ＣＨ3）［（ＣＨ2ＣＨ2Ｏ）mＨ］［（ＣＨ2ＣＨ2Ｏ）nＨ］］［-Ｏ3ＳＣＦ3］；（ｍ＋ｎ＝１５）の製造
静電防止剤３を静電防止剤１の製造と同様にして製造したが、ただし、１リットルのフラスコに、リチウムトリフレートの固形分７２％水溶液１３．４３グラムおよび水１２５グラム、およびエトクアドTM１８／２５を６５グラム、１５分にわたって添加し、２００グラムのメチレンクロリドで抽出した。有機相が生成物６３．７７グラム（９２．８％の収量）の収量をもたらし、それを1Ｈおよび13Ｃ  ＮＭＲおよび熱重量分析によって特性決定した。
【手続補正１２】
【補正対象書類名】明細書
【補正対象項目名】００７０
【補正方法】変更
【補正の内容】
【００７０】
静電防止剤４
［（Ｃ18Ｈ37）Ｎ+（ＣＨ3）［（ＣＨ2ＣＨ2Ｏ）mＨ］［（ＣＨ2ＣＨ2Ｏ）nＨ］］［-Ｏ3ＳＣ4Ｆ9］；（ｍ＋ｎ＝１５）の製造
静電防止剤４を静電防止剤１の製造と同様にして製造したが、ただし、１リットルのフラスコに、リチウムノナフレート１８．９７グラムおよび水１２５．０グラム、エトクアドTM１８／２５を６５グラム、１７分にわたって添加し、２００グラムのメチレンクロリドで抽出した。有機層が生成物７２．６１グラムの収量（９３．１％の収量）をもたらし、それを1Ｈおよび13Ｃ  ＮＭＲおよび熱重量分析によって特性決定した。
【手続補正１３】
【補正対象書類名】明細書
【補正対象項目名】００７１
【補正方法】変更
【補正の内容】
【００７１】
静電防止剤５
［（Ｃ12Ｈ25）Ｎ+（ＣＨ3）［（ＣＨ2ＣＨ2Ｏ）mＨ］［（ＣＨ2ＣＨ2Ｏ）nＨ］］［-Ｏ3ＳＣＦ3］；（ｍ＋ｎ＝５）の製造
エトメーン（ＥＴＨＯＭＥＥＮTM）Ｃ／１５（１００グラム）を、ＮａＨＣＯ3（３グラム）と共に、機械攪拌機を備えた２５０ｍＬの３首丸底フラスコに入れた。フラスコを数分間、窒素でパージし、シリコーン油槽中に置き、１１０℃まで加熱した。ジメチルサルフェート（３０．７６グラム）を、１１０℃（±３℃）に温度を保持した速度で滴下漏斗によって丸底フラスコに添加した。反応物を一晩、撹拌し、最後に［（Ｃ12Ｈ25）Ｎ+（ＣＨ3）［（ＣＨ2ＣＨ2Ｏ）mＨ］［（ＣＨ2ＣＨ2Ｏ）nＨ］］［-Ｏ3ＳＯＣＨ3］；（ｍ＋ｎ＝５）を生じた。
【手続補正１４】
【補正対象書類名】明細書
【補正対象項目名】００７２
【補正方法】変更
【補正の内容】
【００７２】
静電防止剤５を静電防止剤１の製造と同様にして製造したが、ただし、５００ｍＬのフラスコに、［（Ｃ12Ｈ25）Ｎ+（ＣＨ3）［（ＣＨ2ＣＨ2Ｏ）mＨ］［（ＣＨ2ＣＨ2Ｏ）nＨ］］［-Ｏ3ＳＯＣＨ3］；（ｍ＋ｎ＝５）６５グラム、イソプロピルアルコール１８．８８グラムおよび水６０．９グラムおよびリチウムトリフレート（ＭＷ２１６．６７）２６．２２グラムを添加した。次に、混合物をメチレンクロリド１００グラムで抽出し、水６０．９ｍＬで洗浄した。有機相が生成物５９．９５グラム（８６．１％）をもたらし、それを1Ｈおよび13Ｃ  ＮＭＲおよび熱重量分析によって特性決定した。